(57)【要約】【課題】  得られる硬化物が良好な耐磨耗性、耐擦傷性、及び高い表面硬度を有するだけでなく、塗膜乾燥後のタック性が低い（タックフリー性に優れる）硬化性樹脂組成物を提供する。また、前記硬化性樹脂組成物から得られる、耐磨耗性、耐擦傷性、及び高い表面硬度を有する硬化物を提供する。【解決手段】  本発明の硬化性樹脂組成物は、熱可塑性樹脂（Ａ）及び（メタ）アクリロイル基を５以上有する樹脂（Ｂ）を含む硬化性樹脂組成物であって、  熱可塑性樹脂（Ａ）の含有量が、硬化性樹脂組成物の樹脂分に対して、４２重量％以上であることを特徴とする。【選択図】なし【特許請求の範囲】
【請求項１】
熱可塑性樹脂（Ａ）及び（メタ）アクリロイル基を５以上有する樹脂（Ｂ）を含む硬化性樹脂組成物であって、
熱可塑性樹脂（Ａ）の含有量が、硬化性樹脂組成物の樹脂分に対して、４２重量％以上であることを特徴とする硬化性樹脂組成物。
【請求項２】
熱可塑性樹脂（Ａ）のガラス転移温度が６０〜１４０℃である請求項１に記載の硬化性樹脂組成物。
【請求項３】
熱可塑性樹脂（Ａ）が、アクリル系樹脂及び／又はポリエステル樹脂である請求項１又は２に記載の硬化性樹脂組成物。
【請求項４】
熱可塑性樹脂（Ａ）がアクリル系樹脂であり、アクリル系樹脂がモノマー単位として（メタ）アクリル酸アルキルエステルを少なくとも含む請求項３に記載の硬化性樹脂組成物。
【請求項５】
（メタ）アクリル酸アルキルエステルが、（メタ）アクリル酸メチルである請求項４に記載の硬化性樹脂組成物。
【請求項６】
（メタ）アクリロイル基を５以上有する樹脂（Ｂ）が、ジペンタエリスリトールペンタ（メタ）アクリレート及びジペンタエリスリトールヘキサ（メタ）アクリレートを含む請求項１〜５の何れか１項に記載の硬化性樹脂組成物。
【請求項７】
コート剤として用いられる請求項１〜６の何れか１項に記載の硬化性樹脂組成物。
【請求項８】
請求項１〜７の何れか１項に記載の硬化性樹脂組成物の硬化物。
【請求項９】
請求項８に記載の硬化物であるコート層。
【発明の詳細な説明】
【技術分野】
【０００１】
本発明は、硬化性樹脂組成物及びその硬化物に関する。
【背景技術】
【０００２】
アクリル系樹脂、ポリカーボネート樹脂、ＡＢＳ樹脂、ウレタン樹脂、ポリエチレン等の熱可塑性樹脂は、軽量で耐衝撃性、透明性に優れ成形が容易であるとの観点からコート剤として広く用いられている。しかし、これらの熱可塑性樹脂は、外部摩擦等により容易に傷つき、その透明度が低下したり、外観が損なわれたりする等の問題があった。そのため、熱可塑性樹脂に対して表面コーティングを施し、その耐磨耗性、耐擦傷性及び表面硬度を向上させる試みがなされてきた。たとえば、特許文献１には、熱可塑性樹脂に特定の（メタ）アクリロイル基を有する化合物を配合することにより、その硬化物の耐磨耗性、耐擦傷性が向上することが記載されている。
【先行技術文献】
【特許文献】
【０００３】
【特許文献１】特開２０１０−４３１５０号公報
【発明の概要】
【発明が解決しようとする課題】
【０００４】
しかし、特許文献１に記載される組成物を基材に塗布・乾燥して得られる塗膜（未硬化物）はその表面にべたつき、すなわちタック性が生じることが明らかとなった。
【０００５】
塗膜乾燥後のタック性が低い組成物は、例えば、塗膜乾燥後、手や物が接触しても塗膜の破壊が起こりにくいこと、塗膜同士を重ねた場合であってもこれらが貼り付かないこと、一定時間をおいて硬化する場合においても表面にホコリが付かないことから、合紙が不要である等の利点があり、作業性に富むといった利点がある。また、例えば前記組成物を印刷層として用いる場合であっても、塗膜を重ねて形成することができ、最後に活性エネルギー線や加熱により一括して硬化することができるといった利点がある。このため、塗膜乾燥後のタック性が低い（タックフリー性に優れる）ことは重要な特性であると言える。
【０００６】
したがって、本発明の目的は、得られる硬化物が良好な耐磨耗性、耐擦傷性、及び高い表面硬度を有するだけでなく、塗膜乾燥後のタック性が低い（タックフリー性に優れる）硬化性樹脂組成物を提供することにある。また、前記硬化性樹脂組成物から得られる、耐磨耗性、耐擦傷性、及び高い表面硬度を有する硬化物を提供することにある。
【課題を解決するための手段】
【０００７】
本発明者は、前記目的を達成するために鋭意検討した結果、特定量の熱可塑性樹脂と、（メタ）アクリロイル基を５以上有する樹脂とを少なくとも含む硬化性樹脂組成物が、塗膜乾燥後のタック性が低く、硬化した際に有用な硬化物を与えることを見出して本発明を完成させた。
【０００８】
すなわち、本発明は、熱可塑性樹脂（Ａ）及び（メタ）アクリロイル基を５以上有する樹脂（Ｂ）を含む硬化性樹脂組成物であって、
熱可塑性樹脂（Ａ）の含有量が、硬化性樹脂組成物の樹脂分に対して４２重量％以上であることを特徴とする硬化性樹脂組成物を提供する。
【０００９】
なお、前記熱可塑性樹脂（Ａ）のガラス転移温度は、６０〜１４０℃であることが好ましい。
【００１０】
なお、前記熱可塑性樹脂（Ａ）は、アクリル系樹脂及び／又はポリエステル樹脂であることが好ましい。
【００１１】
また、前記アクリル系樹脂は、モノマー単位として（メタ）アクリル酸アルキルエステルを少なくとも含むことが好ましい。
【００１２】
また、前記（メタ）アクリル酸アルキルエステルは、（メタ）アクリル酸メチルであることが好ましい。
【００１３】
また、前記（メタ）アクリロイル基を５以上有する樹脂（Ｂ）は、ジペンタエリスリトールペンタ（メタ）アクリレート及びジペンタエリスリトールヘキサ（メタ）アクリレートを含むことが好ましい。
【００１４】
なお、本発明の硬化性樹脂組成物は、コート剤として用いられることが好ましい。
【００１５】
また、本発明では、前記硬化性樹脂組成物の硬化物についても説明する。
【００１６】
また、本発明では前記硬化物であるコート層についても説明する。
【発明の効果】
【００１７】
本発明の硬化性樹脂組成物は、得られる硬化物が良好な耐磨耗性、耐擦傷性、及び高い表面硬度を有するだけでなく、塗膜乾燥後のタック性が低い。また、前記硬化性樹脂組成物の硬化物は、耐磨耗性、耐擦傷性、及び高い表面硬度を有する。
【発明を実施するための形態】
【００１８】
本発明の硬化性樹脂組成物は熱可塑性樹脂（Ａ）及び（メタ）アクリロイル基を５以上有する樹脂（Ｂ）を含み、熱可塑性樹脂（Ａ）の含有量が、硬化性樹脂組成物の樹脂分に対して４２重量％以上であることを特徴とする。また、本発明の硬化性樹脂組成物は、前記樹脂以外にも、光重合開始剤（Ｃ）や揮発性溶媒（Ｄ）を含んでいても良い。なお、樹脂分としては、例えば、熱可塑性樹脂（Ａ）、（メタ）アクリロイル基を５以上有する樹脂（Ｂ）、後述のその他の樹脂が挙げられるが、これらに限定されない。
【００１９】
［熱可塑性樹脂（Ａ）］
熱可塑性樹脂（Ａ）としては加熱により軟化する樹脂高分子であれば特に限定されない。熱可塑性樹脂（Ａ）のガラス転移温度は特に限定されないが、その下限値は、例えば、−１２０℃が好ましく、より好ましくは６０℃、さらに好ましくは１００℃であり、上限値は、例えば、２００℃が好ましく、より好ましくは１４０℃、さらに好ましくは１１０℃である。下限値が上記範囲であることにより塗膜乾燥後のタックフリー性が優れる傾向がある。また、上限値が上記範囲であることにより硬化性樹脂組成物の取り扱いが優れる傾向がある。なお、ガラス転移温度は示差走査熱量計（ＤＳＣ）法により測定したものである。
【００２０】
熱可塑性樹脂（Ａ）の重量平均分子量は特に限定されないが、その下限値は、例えば、１０００が好ましく、より好ましくは５０００、さらに好ましくは１００００である。また、上限値は、例えば、２５００００が好ましく、より好ましくは１４００００、さらに好ましくは１３００００である。下限値が上記範囲であることにより、基材との密着性が優れる傾向がある。上限値が上記範囲であることにより硬化物の表面硬度が優れる傾向がある。なお、重量平均分子量は標準物質をポリスチレンとしてゲルパーミエーションクロマトグラフ（ＧＰＣ）法で測定したものである。
【００２１】
熱可塑性樹脂（Ａ）としては特に限定されないが、例えば、ポリエチレン、ポリプロピレン、ポリ塩化ビニル、ポリスチレン、ＡＳ樹脂、ＡＢＳ樹脂、ポリエチレンテレフタレート、アクリル系樹脂、ポリビニルアルコール、ポリ塩化ビニリデン、ポリカーボネート樹脂、ウレタン樹脂、ポリエステル樹脂が挙げられ、中でもアクリル系樹脂、ポリエステル樹脂がタックフリー性を有する組成物の観点から好ましい。ただし、熱可塑性樹脂（Ａ）は、後述の（メタ）アクリロイル基を５以上有する樹脂（Ｂ）は含まれない。熱可塑性樹脂（Ａ）は、光又は熱硬化性基（例えば、（メタ）アクリロイル基、ビニル基、エポキシ基、グリシジル基、オキセタン基）を有していても良いが、有しないことが好ましい。本発明の硬化性樹脂組成物をコート剤として使用する場合、基材との密着性を考慮して、熱可塑性樹脂（Ａ）を適宜選択して使用することが可能である。また、これらは、１種を単独で使用することもできるし、２種以上を組み合わせて使用することもできる。
【００２２】
アクリル系樹脂とは、モノマー単位として（メタ）アクリル酸エステルを主として含む樹脂を意味する。アクリル系樹脂としては、例えば、［１］モノマー単位として１種の（メタ）アクリル酸エステルのみを含む樹脂（つまり、（メタ）アクリル酸エステルの単独重合体）、［２］モノマー単位として２種以上の（メタ）アクリル酸エステルを含む樹脂（つまり、２種以上の（メタ）アクリル酸エステルの共重合体）、［３］モノマー単位として、（メタ）アクリル酸エステルと、（メタ）アクリル酸エステル以外のモノマーとを含む樹脂（（メタ）アクリル酸エステルと、（メタ）アクリル酸エステル以外のモノマーとの共重合体）が挙げられる。なお、（メタ）アクリル酸エステルとはアクリル酸エステルおよび／またはメタクリル酸エステルをいい、「（メタ）・・・」は全て同様の意味である。
【００２３】
本発明において、熱可塑性樹脂（Ａ）は、基材との密着性の向上の観点から、アクリル系樹脂を含むことが好ましい。アクリル系樹脂における（メタ）アクリル酸アルキルエステルの割合は、アクリル系樹脂のモノマー単位全量に対して３０重量％以上（例えば、３０重量％以上９９．９重量％以下）が好ましく、より好ましくは６０重量％以上、さらに好ましくは８０重量％以上、最も好ましくは９５重量％以上である。
【００２４】
（メタ）アクリル酸アルキルエステルとしては特に限定されないが、例えば、炭素数１〜２０の直鎖または分岐鎖状のアルキル基を有する（メタ）アクリル酸アルキルエステルが挙げられる。炭素数１〜２０のアルキル基を有する（メタ）アクリル酸アルキルエステルとしては、たとえば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル（２−エチルヘキシル（メタ）アクリレート）、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシル等の（メタ）アクリル酸Ｃ1-20アルキルエステル［好ましくは（メタ）アクリル酸Ｃ1-14アルキルエステル、さらに好ましくは（メタ）アクリル酸Ｃ1-10アルキルエステル］が挙げられる。この中でも、（メタ）アクリル酸メチルが最も好ましい。これらは、１種を単独で使用することもできるし、２種以上を組み合わせて使用することもできる。
【００２５】
（メタ）アクリル酸アルキルエステル以外の（メタ）アクリル酸エステルとしては、例えば、シクロペンチル（メタ）アクリレート、シクロヘキシル（メタ）アクリレート、イソボルニル（メタ）アクリレート等の脂環式炭化水素基を有する（メタ）アクリル酸エステル；フェニル（メタ）アクリレート等の芳香族炭化水素基を有する（メタ）アクリル酸エステル；テルペン化合物誘導体アルコールから得られる（メタ）アクリル酸エステルが挙げられる。これらは、１種を単独で使用することもできるし、２種以上を組み合わせて使用することもできる。
【００２６】
上述の通り、アクリル系樹脂は、表面硬度等の改質を目的として、必要に応じて、前記（メタ）アクリル酸エステル以外のモノマー（以下、単に「他のモノマー成分」と称する）を含んでいてもよい。
【００２７】
他のモノマー成分としては、例えば、（メタ）アクリル酸、カルボキシエチル（メタ）アクリレート、カルボキシペンチル（メタ）アクリレート、イタコン酸、マレイン酸、フマル酸、クロトン酸、イソクロトン酸等のカルボキシル基含有モノマー；（メタ）アクリル酸ヒドロキシエチル、（メタ）アクリル酸ヒドロキシプロピル、（メタ）アクリル酸ヒドロキシブチル、（メタ）アクリル酸ヒドロキシヘキシル、（メタ）アクリル酸ヒドロキシオクチル、（メタ）アクリル酸ヒドロキシデシル、（メタ）アクリル酸ヒドロキシラウリル、（４−ヒドロキシメチルシクロへキシル）メチルメタクリレート等の（メタ）アクリル酸ヒドロキシアルキル等の水酸基含有モノマー；無水マレイン酸、無水イタコン酸等の酸無水物基含有モノマー；エチレン、ブタジエン、イソプレン、イソブチレン等のオレフィン系モノマー；メチルビニルエーテル、エチルビニルエーテル等のビニルエーテル系モノマー；ビニルトルエン、スチレン等の芳香族ビニルモノマーが挙げられる。これらは、１種を単独で使用することもできるし、２種以上を組み合わせて使用することもできる。
【００２８】
熱可塑性樹脂（Ａ）としては市販品を使用することができ、例えば、製品名「パラロイドＡ−２１」（アクリル系樹脂（メタクリル酸メチルの単独重合体）、ダウケミカル社製）が挙げられる。
【００２９】
硬化性樹脂組成物の樹脂分全量に対する熱可塑性樹脂（Ａ）の含有量は、４２重量％以上であれば特に限定されないが、４４〜９５重量％がより好ましく、特に好ましくは４７〜９０重量％、最も好ましくは４８〜８０重量％である。熱可塑性樹脂（Ａ）が上記範囲にあることにより、基材との密着性が向上し、塗膜乾燥後のタック性が改善される傾向がある。
【００３０】
硬化性樹脂組成物の不揮発分全量に対する熱可塑性樹脂（Ａ）の含有量は特に限定されないが、４２重量以上であれば特に限定されないが、４４〜９５重量％がより好ましく、特に好ましくは４７〜９０重量％、最も好ましくは４８〜８０重量％である。熱可塑性樹脂（Ａ）が上記範囲にあることにより、基材との密着性が向上し、塗膜乾燥後のタック性が改善される傾向がある。
【００３１】
［（メタ）アクリロイル基を５以上有する樹脂（Ｂ）］
（メタ）アクリロイル基を５以上有する樹脂（Ｂ）としては特に限定されないが、例えば、ジペンタエリスリトールペンタ（メタ）アクリレート、ジペンタエリスリトールヘキサ（メタ）アクリレート、トリペンタエリスリトールペンタ（メタ）アクリレート、トリペンタエリスリトールヘキサ（メタ）アクリレート、トリペンタエリスリトールヘプタ（メタ）アクリレート、及びトリペンタエリスリトールオクタ（メタ）アクリレート等の（メタ）アクリロイル基を５以上有する低分子（例えば、分子量が２００〜８００）化合物、（メタ）アクリロイル基を５以上有するシリコーン（メタ）アクリレート、（メタ）アクリロイル基を５以上有するウレタン（メタ）アクリレートが挙げられる。これらは、１種を単独で使用することもできるし、２種以上を組み合わせて使用することもできる。
【００３２】
（メタ）アクリロイル基を５以上有するシリコーン（メタ）アクリレートとしては、例えば、５以上の（メタ）アクリロイル基とオルガノシロキサン単位［−Ｓｉ（−Ｒ）2−Ｏ−］（Ｒは有機基を示す）とを有する化合物が挙げられる。前記シリコーン（メタ）アクリレートは、平均（メタ）アクリロイル基数が５以上のシリコーン（メタ）アクリレートであってもよい。前記のＲは有機基であれば特に限定されないが、例えば、Ｃ1-6アルキル基、Ｃ1-6アルコキシ基が挙げられる。前記シリコーン（メタ）アクリレート１分子中のＳｉ原子（又はオルガノシロキサン単位）は、例えば、１〜３０であり、好ましくは１〜２０、さらに好ましくは１〜１５である。前記シリコーン（メタ）アクリレートにおける（メタ）アクリロイル基の数（又は平均（メタ）アクリロイル基数）は５以上であれば特に限定されないが、例えば、５〜２０、好ましくは５〜１５、さらに好ましくは５〜１０である。
【００３３】
ここで、「平均（メタ）アクリロイル基数」とは、シリコーン（メタ）アクリレート１分子あたりの（メタ）アクリロイル基の数の平均値と定義することができる。例えば、ジアルキルジアルコキシシラン又はその重合体と、（メタ）アクリロイル基を２つ有するアルコキシシラン及び（メタ）アクリロイル基を３つ有するアルコキシシランの混合物（モル比は１：１）とを反応して得られるシリコーン（メタ）アクリレートの平均（メタ）アクリロイル基数は５となる。
【００３４】
なお、シリコーン（メタ）アクリレートは、平均官能基数が同じもの又は異なるものの２種以上の混合物であってもよい。前記混合物の平均官能基数は加重平均により求めることもできる。例えば、平均官能基数が４のシリコーン（メタ）アクリレート０．６モルと、平均官能基数が６のシリコーン（メタ）アクリレート０．４モルとの混合物の場合、シリコーン（メタ）アクリレートの平均官能基数は、次式に従って計算することができ、４．８となる。
（４×０．６＋６×０．４）／（０．６＋０．４）＝４．８
【００３５】
（メタ）アクリロイル基を５以上有するウレタン（メタ）アクリレートとは、具体的には、平均（メタ）アクリロイル基数が５以上のウレタン（メタ）アクリレートを指す。前記ウレタン（メタ）アクリレートは、例えば、ポリオール（Ｘ）、ポリイソシアネート（Ｙ）、及びヒドロキシ基含有（メタ）アクリレート（Ｚ）を反応させることにより得られるもの（つまり、これらの反応物）であっても良い。
【００３６】
ここで、「平均（メタ）アクリロイル基数」とは、ウレタン（メタ）アクリレート１分子あたりの（メタ）アクリロイル基の数の平均値である。例えば、ポリオール（Ｘ）としてのジオール（Ｘ１）１モルと、ポリイソシアネート（Ｙ）としてのジイソシアネート（Ｙ１）２モルと、ヒドロキシ基含有（メタ）アクリレート（Ｚ）としての１つのヒドロキシ基と１つの（メタ）アクリロイル基を有する化合物（Ｚ１）１モル及び１つのヒドロキシ基と３つの（メタ）アクリロイル基を有する化合物（Ｚ２）１モルとを反応させた場合に得られるウレタン（メタ）アクリレートの平均（メタ）アクリロイル基数は４となる（得られるウレタン（メタ）アクリレートの構造を以下に模式的に示した）。
（Ｚ１）−（Ｙ１）−（Ｘ１）−（Ｙ１）−（Ｚ２）
例えば、１，３−ブタンジオール１モルと、１，６−ヘキサンジイソシアネート２モルと、２−ヒドロキシエチル（メタ）アクリレート１モル及びペンタエリスリトールトリ（メタ）アクリレート１モルの混合物とを反応させた場合が上記に該当する。なお、前記モノマーのモル比は、１：２：１：１である。
【００３７】
なお、ウレタン（メタ）アクリレートは、平均官能基数が同じもの又は異なるものの２種以上の混合物であってもよい。前記混合物の平均官能基数は加重平均により求めることもできる。例えば、平均官能基数が２のウレタン（メタ）アクリレート０．４モルと、平均官能基数が４のウレタン（メタ）アクリレート０．６モルとの混合物である場合、ウレタン（メタ）アクリレートの平均官能基数は、次式に従って計算することができ、３．２となる。
（２×０．４＋４×０．６）／（０．４＋０．６）＝３．２
【００３８】
ポリオール（Ｘ）は、分子中に２個以上のヒドロキシ基を有する化合物である。ただし、ポリオール（Ｘ）には、ヒドロキシ基含有（メタ）アクリレート（Ｚ）に相当する化合物は含まれないものとする。なお、ポリオール（Ｘ）は、１種を単独で使用することもできるし、２種以上を組み合わせて使用することもできる。
【００３９】
ポリオール（Ｘ）としては、分子中に２個以上のヒドロキシ基を有する化合物として公知乃至慣用のものを使用することができ、特に限定されないが、例えば、エチレングリコール、プロピレングリコール、トリメチレングリコール、テトラメチレングリコール、１，３−ブタンジオール、１，４−ブタンジオール、１，６−ヘキサンジオール、ネオペンチルグリコール、ジエチレングリコール、トリエチレングリコール、ジプロピレングリコール、ポリオキシＣ2-4アルキレングリコール（ポリエチレングリコール、ポリプロピレングリコール、ポリオキシテトラメチレングリコール等）、ポリエステルジオール、ポリエーテルジオール、ポリカーボネートジオール、ビスフェノールＡ及びそのアルキレンオキサイド付加体、ビスフェノールＦ及びそのアルキレンオキサイド付加体、水素化ビスフェノールＡ及びそのアルキレンオキサイド付加体、水素化ビスフェノールＦ及びそのアルキレンオキサイド付加体、シクロヘキサンジオール、シクロヘキサンジメタノール、トリシクロデカンジメタノール、イソソルバイド、キシレングリコール等のジオール；グリセリン、１，１，１−トリス（ヒドロキシメチル）プロパン、Ｄ−ソルビトール、キシリトール、Ｄ−マンニトール、Ｄ−マンニット、ジグリセリン、ポリグリセリン、トリメチロールエタン、トリメチロールプロパン、ペンタエリスリトール、ポリエーテルポリオール、ポリエステルポリオール、ポリカーボネートポリオール、アクリルポリオール、エポキシポリオール、天然油ポリオール、シリコンポリオール、フッ素ポリオール、ポリオレフィンポリオール等の分子中に３個以上のヒドロキシ基を有するポリオールが挙げられる。
【００４０】
ポリオール（Ｘ）としては市販品を使用することができ、例えば、製品名「ＴＣＤ  ａｌｃｏｈｏｌ  ＤＭ」（トリシクロデカンジメタノール、オクセア社製）、製品名「イソソルバイド」（イソソルバイド、当栄ケミカル社製）、製品名「ＰＥＧ−４００」（数平均分子量４００のポリエチレングリコール、三洋化成工業社製）が挙げられる。
【００４１】
ポリイソシアネート（Ｙ）は、分子中に２個以上のイソシアネート基を有する化合物である。なお、ウレタン（メタ）アクリレートの原料としてポリイソシアネート（Ｙ）は、１種を単独で使用することもできるし、２種以上を組み合わせて使用することもできる。
【００４２】
ポリイソシアネート（Ｙ）としては、例えば、芳香族系イソシアネート、脂肪族系イソシアネート、環式脂肪族系イソシアネート、脂環式イソシアネート、これらの混合物、上記イソシアネートの付加物、上記イソシアネートの変性物、上記イソシアネートの重合物等の公知のイソシアネート類が挙げられる。より具体的には、例えば、トリレンジイソシアネート（ＴＤＩ）、ジフェニルメタンジイソシアネート（ＭＤＩ）、水添化ジフェニルメタンジイソシアネート（Ｈ１２ＭＤＩ）、ポリフェニルメタンイソシアネート化合物（クルードＭＤＩ）、変性ジフェニルメタンジイソシアネート（変性ＭＤＩ）、キシリレンジイソシアネート（ＸＤＩ）、水添化キシリレンジイソシアネート（Ｈ−ＸＤＩ）、ヘキサメチレンジイソシアネート（ＨＤＩ）、トリメチルヘキサメチレンジイソシアネート（ＴＭＸＤＩ）、イソホロンジイソシアネート（ＩＰＤＩ）、ノルボルネンジイソシアネート（ＮＤＩ）が挙げられる。
【００４３】
ポリイソシアネート（Ｙ）としては市販品を使用することができ、例えば、製品名「スミジュールＮ３３００」（１，６−ヘキサメチレンジイソシアネート由来のヌレート化合物、住友バイエルウレタン社製）、製品名「ＶＥＳＴＡＮＡＴ  ＩＰＤＩ」（イソホロンジイソシアネート、エボニック社製）が挙げられる。
【００４４】
ヒドロキシ基含有（メタ）アクリレート（Ｚ）は、分子中に１個以上のヒドロキシ基を有し、かつ分子中に１個以上の（メタ）アクリロイル基を有する化合物である。なお、ウレタン（メタ）アクリレートの原料としてヒドロキシ基含有（メタ）アクリレート（Ｚ）は、１種を単独で使用することもできるし、２種以上を組み合わせて使用することもできる。
【００４５】
ヒドロキシ基含有（メタ）アクリレート（Ｚ）としては、例えば、２−ヒドロキシエチル（メタ）アクリレート、２−ヒドロキシプロピル（メタ）アクリレート、４−ヒドロキシブチル（メタ）アクリレート、２−ヒドロキシ−３−メトキシプロピル（メタ）アクリレート、これらのラクトン付加物（カプロラクトン付加物等）などのヒドロキシル基を有する単官能の（メタ）アクリレート化合物；ペンタエリスリトールトリ（メタ）アクリレート、ジペンタエリスリトールペンタ（メタ）アクリレート、ジペンタエリスリトールテトラ（メタ）アクリレート、ジペンタエリスリトールトリ（メタ）アクリレート、これらのラクトン付加物（カプロラクトン付加物等）などのヒドロキシル基を有する多官能の（メタ）アクリレート化合物が挙げられる。ヒドロキシ基含有（メタ）アクリレート（Ｚ）は、１種単独で用いてもよく、２種以上を組み合わせて用いてもよい。
【００４６】
ヒドロキシ基含有（メタ）アクリレート（Ｚ）としては市販品を使用することができ、例えば、製品名「ＢＨＥＡ」（アクリル酸２−ヒドロキシエチル、日本触媒社製）、製品名「ＣＨＤＭＡ」（シクロヘキサンジメタノールモノアクリレート、日本化成社製）、製品名「ＰＥＴＲＡ」（ペンタエリスリトールトリアクリレートとペンタエリスリトールテトラアクリレートの混合物、オルネクス社製）が挙げられる。
【００４７】
（メタ）アクリロイル基を５以上有する樹脂（Ｂ）としては、硬化物の耐磨耗性、耐擦傷性、及び表面硬度の観点から、（メタ）アクリロイル基を５以上有する低分子（例えば、分子量が２００〜８００）化合物が好ましく、ジペンタエリスリトールペンタ（メタ）アクリレート、ジペンタエリスリトールヘキサ（メタ）アクリレートがより好ましい、ジペンタエリスリトールペンタ（メタ）アクリレート及びジペンタエリスリトールヘキサ（メタ）アクリレートを同時に含むことが特に好ましい。
【００４８】
（メタ）アクリロイル基を５以上有する樹脂（Ｂ）として、ジペンタエリスリトールペンタ（メタ）アクリレート及びジペンタエリスリトールヘキサ（メタ）アクリレートを同時に含む場合、これらの比率は特に限定されないが、例えば、ジペンタエリスリトールペンタ（メタ）アクリレート及びジペンタエリスリトールヘキサ（メタ）アクリレートの合計量に対する、ジペンタエリスリトールペンタ（メタ）アクリレートの含有量が、１〜９０重量％であることが好ましく、より好ましくは５〜８０重量％、さらに好ましくは８〜６０重量％、特に好ましくは１０〜５０重量％である。ジペンタエリスリトールペンタ（メタ）アクリレートの含有量が上記範囲にあることにより、得られる硬化物の耐磨耗性、耐擦傷性、表面硬度が向上し、塗膜乾燥後のタック性が改善される傾向がある。
【００４９】
（メタ）アクリロイル基を５以上有する樹脂（Ｂ）としては市販品を使用することができ、例えば、製品名「ＫＡＹＡＴＡＤ  ＤＰＨＡ」（ジペンタエリスリトールペンタアクリレートとジペンタエリスリトールヘキサアクリレートの混合物、日本化薬社製）、製品名「アロニックスＭ−４０３」（ジペンタエリスリトールペンタアクリレートとジペンタエリスリトールヘキサアクリレートの混合物、ジペンタエリスリトールペンタアクリレートの比率（含有量）が５０〜６０重量％）、製品名「アロニックスＭ−４００」（ジペンタエリスリトールペンタアクリレートとジペンタエリスリトールヘキサアクリレートの混合物、ジペンタエリスリトールペンタアクリレートの比率（含有量）が４０〜５０重量％）、製品名「アロニックスＭ−４０２」（ジペンタエリスリトールペンタアクリレートとジペンタエリスリトールヘキサアクリレートの混合物、ジペンタエリスリトールペンタアクリレートの比率（含有量）が３０〜４０重量％）、製品名「アロニックスＭ−４０４」（ジペンタエリスリトールペンタアクリレートとジペンタエリスリトールヘキサアクリレートの混合物、ジペンタエリスリトールペンタアクリレートの比率（含有量）が３０〜４０重量％）、製品名「アロニックスＭ−４０６」（ジペンタエリスリトールペンタアクリレートとジペンタエリスリトールヘキサアクリレートの混合物、ジペンタエリスリトールペンタアクリレートの比率（含有量）が２５〜３５重量％）、製品名「アロニックスＭ−４０５」（ジペンタエリスリトールペンタアクリレートとジペンタエリスリトールヘキサアクリレートの混合物、ジペンタエリスリトールペンタアクリレートの比率（含有量）が１０〜２０重量％）等の製品名「アロニックスＭ」シリーズ（東亞合成社製）、製品名「ＤＰＨＡ」（ジペンタエリスリトールペンタアクリレートとジペンタエリスリトールヘキサアクリレートの混合物、オルネクス社製）、製品名「ＥＢＥＣＲＹＬ１３６０」（シリコンヘキサアクリレート、オルネクス社製）、製品名「ＫＲＭ８４５２」（官能基（（メタ）アクリロイル基）数が１０の脂肪族ウレタンアクリレート、ダイセル・オルネクス社製）等が挙げられる。
【００５０】
硬化性樹脂組成物の樹脂分全量に対する（メタ）アクリロイル基を５以上有する樹脂（Ｂ）の含有量は特に限定されないが、例えば、５８重量％以下であることが好ましく、より好ましくは５〜５６重量％、特に好ましくは１０〜５３重量％、最も好ましくは２０〜５２重量％である。（メタ）アクリロイル基を５以上有する樹脂（Ｂ）が上記範囲にあることにより、得られる硬化物の耐磨耗性、耐擦傷性、表面硬度が向上し、塗膜乾燥後のタック性が改善される傾向がある。
【００５１】
硬化性樹脂組成物の不揮発分全量に対する（メタ）アクリロイル基を５以上有する樹脂（Ｂ）の含有量は特に限定されないが、例えば、５８重量％以下であることが好ましく、より好ましくは５〜５６重量％、特に好ましくは１０〜５３重量％、最も好ましくは２０〜５２重量％である。（メタ）アクリロイル基を５以上有する樹脂（Ｂ）が上記範囲にあることにより、得られる硬化物の耐磨耗性、耐擦傷性、表面硬度が向上し、塗膜乾燥後のタック性が改善される傾向がある。
【００５２】
硬化性樹脂組成物における、熱可塑性樹脂（Ａ）全量に対する（メタ）アクリロイル基を５以上有する樹脂（Ｂ）の含有量は、例えば、４５〜９０重量％であることが好ましく、より好ましくは５０〜８０重量％、さらに好ましくは５５〜７５重量％である。（メタ）アクリロイル基を５以上有する樹脂（Ｂ）が上記範囲にあることにより、得られる硬化物の耐磨耗性、耐擦傷性、表面硬度が向上し、塗膜乾燥後のタック性が改善される傾向がある。
【００５３】
［光重合開始剤（Ｃ）］
光重合開始剤（Ｃ）としては、例えば、１−ヒドロキシシクロヘキシルフェニルケトン、２−ヒドロキシ−２−メチル−１−フェニルプロパン−１−オン、ジエトキシアセトフェノン、１−（４−イソプロピルフェニル）−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル（２−ヒドロキシ−２−プロピル）ケトン、２−メチル−１−［４−（メチルチオ）フェニル］−２−モルホリノプロパン−１、ベンゾイン、ベンゾインメチルエーテル、ベンゾインエチルエーテル、ベンゾインイソプロピルエーテル、ベンゾインｎ−ブチルエーテル、ベンゾインフェニルエーテル、ベンジルジメチルケタール、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、３，３’−ジメチル−４−メトキシベンゾフェノン、チオキサンソン、２−クロルチオキサンソン、２−メチルチオキサンソン、２，４−ジメチルチオキサンソン、イソプロピルチオキサンソン、２，４−ジクロロチオキサンソン、２，４−ジエチルチオキサンソン、２，４−ジイソプロピルチオキサンソン、２，４，６−トリメチルベンゾイルジフェニルホスフインオキサイド、メチルフェニルグリオキシレート、ベンジル、カンファーキノンなどが挙げられる。これらは、１種を単独で使用することもできるし、２種以上を組み合わせて使用することもできる。
【００５４】
光重合開始剤（Ｃ）としては市販品を使用することができ、例えば、製品名「ＩＲＧＡＣＵＲＥ１８４」（１−ヒドロキシシクロヘキシルフェニルケトン、ＢＡＳＦ社製）が挙げられる。
【００５５】
硬化性樹脂組成物の樹脂分全量に対する光重合開始剤（Ｃ）の含有量は特に限定されないが、例えば、０．０１〜１０重量％が好ましく、より好ましくは０．１〜８重量％、さらに好ましくは０．５〜５重量％である。
【００５６】
［揮発性溶媒（Ｄ）］
揮発性溶媒（Ｄ）としては、硬化性樹脂組成物を基材に塗布して乾燥した際に揮発する溶媒であれば特に限定されないが、例えば、ケトン類（アセトン、メチルエチルケトン、メチルイソブチルケトン、シクロヘキサノン等）、エーテル類（ジオキサン、テトラヒドロフラン等）、脂肪族炭化水素類（ヘキサン等）、脂環式炭化水素類（シクロヘキサン等）、芳香族炭化水素類（ベンゼン等）、ハロゲン化炭化水素類（ジクロロメタン、ジクロロエタン等）、エステル類（酢酸エチル等）、アルコール類（エタノール、シクロヘキサノ−ル等）、セロソルブ類（メチルセロソルブ、エチルセロソルブ等）、セロソルブアセテート類、アミド類（ジメチルホルムアミド、ジメチルアセトアミド等）が挙げられる。これらは、１種を単独で使用することもできるし、２種以上を組み合わせて使用することもできる。
【００５７】
本発明の硬化性樹脂組成物が溶媒を含む場合、溶媒は、硬化性樹脂組成物に含まれる樹脂分の濃度が、例えば、１０〜８０重量％程度、好ましくは２０〜７０重量％、特に好ましくは３０〜６０重量％となる範囲で使用することが好ましい。上記範囲で使用することにより、硬化性樹脂組成物の粘度が適度な値を示すことから、所望する膜厚のコート層を形成することが可能となる傾向がある。
【００５８】
［その他の樹脂］
本発明の硬化性樹脂組成物は、熱可塑性樹脂（Ａ）及び（メタ）アクリロイル基を５以上有する樹脂（Ｂ）以外の樹脂（「その他の樹脂」と称することがある。）を含んでいても良い。その他の樹脂としては、（メタ）アクリロイル基を４以下有する樹脂等が挙げられるが、硬化性樹脂組成物の樹脂分全量に対するその他の樹脂の含有量は、例えば、３０重量％以下が好ましく、より好ましくは１０重量％以下、さらに好ましくは５重量％以下、特に好ましくは１重量％以下、最も好ましくは０重量％（実質的に含まれないこと）である。
【００５９】
（メタ）アクリロイル基を４以下有する樹脂としては、（メタ）アクリロイル基を１個有する化合物、（メタ）アクリロイル基を２〜４個有する化合物等が挙げられる。（メタ）アクリロイル基を１個有する化合物としては、例えば、メチル（メタ）アクリレート、エチル（メタ）アクリレート、プロピル（メタ）アクリレート、ブチル（メタ）アクリレート、イソブチル（メタ）アクリレート等の直鎖状又は分岐鎖状炭化水素基を有する（メタ）アクリル酸エステル；シクロヘキシル（メタ）アクリレート等の脂環式炭化水素基を有する（メタ）アクリル酸エステル；ベンジル（メタ）アクリレート等の芳香族炭化水素基を有する（メタ）アクリル酸エステル；グリシジル（メタ）アクリレート、２−メチルグリシジル（メタ）アクリレート、２−オキシラニルエチル（メタ）アクリレート、２−グリシジルオキシエチル（メタ）アクリレート、３−グリシジルオキシプロピル（メタ）アクリレート、グリシジルオキシフェニル（メタ）アクリレート、３，４−エポキシシクロヘキシルメチル（メタ）アクリレート等の分子内にエポキシ基を有するアクリル酸エステルが挙げられる。（メタ）アクリロイル基を２〜４個有する化合物としては、例えば、１，６−ヘキサンジオールジ（メタ）アクリレート、トリプロピレングリコールジ（メタ）アクリレート、ポリエチレングリコールジ（メタ）アクリレート、トリメチロールプロパントリ（メタ）アクリレート、ペンタエリスリトールトリ（メタ）アクリレート、ペンタエリスリトールテトラ（メタ）アクリレートが挙げられる。
【００６０】
［添加剤］
本発明の硬化性樹脂組成物は、上述の成分以外にも、レベリング剤、酸化防止剤、紫外線吸収剤、耐光安定剤、熱安定剤、結晶核剤、難燃剤、難燃助剤、充填剤、耐衝撃性改良剤、補強剤、分散剤、帯電防止剤、発泡剤、抗菌剤、着色剤等の添加剤をさらに含んでいてもよい。これらの添加剤の含有量（配合量）は特に限定されず、硬化性樹脂組成物において通常用いられる量から適宜設定できる。
【００６１】
＜硬化物＞
本発明の硬化性樹脂組成物は、（メタ）アクリロイル基を５以上有する樹脂（Ｂ）の重合反応を進行させることにより硬化させることができ、これにより硬化物を形成することができる。硬化の方法は、周知の方法より適宜選択でき、特に限定されないが、例えば、活性エネルギー線の照射が挙げられる。活性エネルギー線としては、例えば、赤外線、可視光線、紫外線、Ｘ線、電子線、α線、β線、γ線等のいずれを使用することもできる。中でも、取り扱い性に優れる点で、紫外線が好ましい。
【００６２】
本発明の硬化性樹脂組成物を活性エネルギー線の照射により硬化させる際の条件（活性エネルギー線の照射条件等）は、照射する活性エネルギー線の種類やエネルギー、硬化物の形状やサイズ等に応じて適宜調整することができ、特に限定されないが、紫外線を照射する場合には、例えば１〜１０００ｍＪ／ｃｍ2程度とすることが好ましい。なお、活性エネルギー線の照射には、例えば、高圧水銀ランプ、超高圧水銀ランプ、キセノンランプ、カーボンアーク、メタルハライドランプ、太陽光、ＬＥＤランプ、レーザー等を使用することができる。活性エネルギー線の照射後には、さらに加熱処理（アニール、エージング）を施してさらに硬化反応を進行させることができる。
【００６３】
本発明の硬化性樹脂組成物は、基材上に塗布・乾燥して塗膜を作製し、さらに前記塗膜を硬化することによりコート層として得ることができる。つまり、本発明の硬化性樹脂組成物はコート剤（コート剤組成物）として使用することができる。
【００６４】
基材としては特に限定されないが、例えば、プラスチック基材、金属基材、セラミックス基材、半導体基材、ガラス基材、紙基材、木基材（木製基材）、表面が塗装表面である基材等の公知乃至慣用の基材を用いることができ、特に限定されない。
【００６５】
塗布の方法は、特に限定されず、エアレススプレー、エアスプレー、ロールコート、バーコート、グラビアコート、ダイコート等の公知乃至慣用の手段を利用して実施できる。
【００６６】
塗膜の乾燥温度とは、例えば、３０〜１５０℃が好ましく、より好ましくは５０〜１２０℃、より好ましくは６０〜１００℃である。乾燥時間は、例えば、０．１〜１０分が好ましく、より好ましくは０．３〜５分、より好ましくは０．５〜２分である。
【実施例】
【００６７】
以下に、実施例に基づいて本発明をより詳細に説明するが、本発明はこれらの実施例により何ら限定されるものではない。
【００６８】
（実施例１）
４００重量部のパラロイドＡ−２１と、１００重量部のアロニックスＭ−４０２と、７５０重量部のメチルエチルケトンを混合し、６０℃でパラロイドＡ−２１が溶解するまで攪拌を続けた。得られた溶液に６重量部のＩＲＧＡＣＵＲＥ１８４を添加して硬化性樹脂組成物を調製した。
【００６９】
（実施例２〜５、比較例１）
表に記載した配合量としたこと以外は実施例１と同様にして硬化性樹脂組成物を調製した。
【００７０】
（実施例６〜１０）
表に記載した成分を特定量配合したこと以外は実施例１と同様にして硬化性樹脂組成物を調製した。
【００７１】
［評価方法］
実施例及び比較例で得られた硬化性樹脂組成物を用いて評価試験用基材を作成し、下記で示す測定方法に基づいて、鉛筆硬度、塗膜乾燥後のタックフリー性の評価を行い、表１に記載した。
【００７２】
（鉛筆硬度）
実施例及び比較例で得られた硬化性樹脂組成物を、硬化後の塗膜の厚さが１０μｍになるように、ＰＥＴ製の基材に塗布、乾燥（温度：８０℃、時間：１０分間）した後、紫外線照射（高圧水銀灯、２ｋＷ、ラインスピード：６ｍ／分、照射回数：１回、積算光量：２２４ｍＪ／ｃｍ2）を行い、表面に硬化塗膜を有する試験評価用基材を作成した。上記操作で得られた表面に硬化塗膜を有するＰＥＴ製の基材を用い、荷重を５００ｇとしたこと以外はＪＩＳ  Ｋ−５６００に準じて鉛筆硬度を測定し、以下の様に判断した。
ＨＢ以上：○
ＨＢ未満：×
【００７３】
（タックフリー性（１）−指触）
実施例及び比較例で得られた硬化性樹脂組成物を、乾燥後の塗膜の厚さが１０μｍになるように、ＰＥＴ製の基材に塗布し、内温を８０℃に加温したオーブン内に１分間静置し、試験片を作成した。試験片の塗膜表面のタックを指触により評価し、以下の様に判断した。
タックなし：○
タックあり：×
【００７４】
（タックフリー性（２）−塗布面同士の貼り合せ）
実施例及び比較例で得られた硬化性樹脂組成物を、乾燥後の塗膜の厚さが１０μｍになるように、ＰＥＴ製の基材に塗布し、内温を８０℃に加温したオーブン内に１分間静置し、試験片を作成した。試験片の塗布面同士を張り合わせた後に剥がし、一方の塗膜が他方に移ることにより生じる塗膜欠損の有無を目視によって観察し、以下の様に判断した。
塗膜欠損なし：○
塗膜欠損あり：×
【００７５】
【表１】
2019178193.tif 000002
【００７６】
以下に、実施例及び比較例で用いられた成分の詳細について説明する。
［熱可塑性樹脂（Ａ）］
Ａ−２１：製品名「パラロイドＡ−２１」、アクリル系樹脂（メタクリル酸メチルの単独重合体）、重量平均分子量１２００００、ガラス転移温度１０５℃
［（メタ）アクリロイル基を５以上有する樹脂（Ｂ）］
Ｍ−４０２：製品名「アロニックスＭ−４０２」、ジペンタエリスリトールペンタアクリレートとジペンタエリスリトールヘキサアクリレートの混合物（ジペンタエリスリトールペンタアクリレートの比率（含有量）が３０〜４０重量％）
Ｍ−４００：製品名「アロニックスＭ−４００」、ジペンタエリスリトールペンタアクリレートとジペンタエリスリトールヘキサアクリレートの混合物（ジペンタエリスリトールペンタアクリレートの比率（含有量）が４０〜５０重量％）
Ｍ−４０５：製品名「アロニックスＭ−４０５」、ジペンタエリスリトールペンタアクリレートとジペンタエリスリトールヘキサアクリレートの混合物（ジペンタエリスリトールペンタアクリレートの比率（含有量）が１０〜２０重量％）
ＫＲＭ８４５２：製品名「ＫＲＭ８４５２」、官能基（平均（メタ）アクリロイル基）数が１０の脂肪族ウレタンアクリレート
ＥＢ１３６０：製品名「ＥＢＥＣＲＹＬ１３６０」、シリコンヘキサアクリレート（平均（メタ）アクリロイル基数が６）
［開始剤（Ｃ）］
ＩＲＧ１８４：製品名「ＩＲＧＡＣＵＲＥ１８４」、１−ヒドロキシシクロヘキシルフェニルケトン
［溶剤（Ｄ）］
ＭＥＫ：メチルエチルケトン、特級、和光純薬工業社製